(57)【特許請求の範囲】
【請求項１】
回収塩化ビニル樹脂組成物中に、少なくとも２，３−ビス［３−［３，５−ジ−tert−ブチル−４−ヒドロキシフェニル］プロピオニル］プロピオノヒドラジドを１乃至１０重量％を添加してなる、体積抵抗率を改善した再生塩化ビニル樹脂組成物。
【請求項２】
回収塩化ビニル樹脂組成物中に、少なくともバージン塩化ビニル樹脂を１乃至２０重量％と２，３−ビス［３−［３，５−ジ−tert−ブチル−４−ヒドロキシフェニル］プロピオニル］プロピオノヒドラジドを０．５乃至１０重量％を添加してなる、体積抵抗率を改善した再生塩化ビニル樹脂組成物。
【請求項３】
回収塩化ビニル樹脂組成物中に、少なくとも三塩基性硫酸鉛２乃至２０重量％と２，３−ビス［３−［３，５−ジ−tert−ブチル−４−ヒドロキシフェニル］プロピオニル］プロピオノヒドラジドを０．５乃至１０重量％を添加してなる、体積抵抗率を改善した再生塩化ビニル樹脂組成物。
【請求項４】
回収塩化ビニル樹脂組成物中に、少なくとも複合安定剤２乃至２０重量％と２，３−ビス［３−［３，５−ジ−tert−ブチル−４−ヒドロキシフェニル］プロピオニル］プロピオノヒドラジドを０．５乃至１０重量％を添加してなる、体積抵抗率を改善した再生塩化ビニル樹脂組成物。
【請求項５】
回収塩化ビニル樹脂組成物中に、少なくともバージン塩化ビニル樹脂１乃至１５重量％と三塩基性硫酸鉛０．１乃至１０重量％と２，３−ビス［３−［３，５−ジ−tert−ブチル−４−ヒドロキシフェニル］プロピオニル］プロピオノヒドラジドを０．１乃至５重量％を添加してなる、体積抵抗率を改善した再生塩化ビニル樹脂組成物。
【請求項６】
回収塩化ビニル樹脂組成物中に、少なくともバージン塩化ビニル樹脂１乃至１５重量％と複合安定剤０．１乃至１０重量％と２，３−ビス［３−［３，５−ジ−tert−ブチル−４−ヒドロキシフェニル］プロピオニル］プロピオノヒドラジドを０．１乃至５重量％を添加してなる、体積抵抗率を改善した再生塩化ビニル樹脂組成物。
【請求項７】
上記再生塩化ビニル樹脂組成物の体積抵抗率が５×１０１３Ωｃｍ／ａｔ３０℃以上である請求項１乃至６のいずれか１項に記載の体積抵抗率を改善した再生塩化ビニル樹脂組成物。
【請求項８】
請求項１乃至７のいずれかに記載の体積抵抗率を改善した再成塩化ビニル樹脂組成物を用いて被覆層を形成してなる電線・ケーブル。
【発明の詳細な説明】
【０００１】
【発明の属する技術分野】
この発明は体積抵抗率を改善した再生塩化ビニル樹脂組成物に関する。
【０００２】
【従来の技術】
電線・ケーブルは、永年使用している間に熱・風雪・紫外線・硫酸ミストなど自然環境のあらゆる攻撃を受けて、導体は応力腐食を受け、絶縁体は絶縁劣化を起こすため一定期間経過したものは取り替え回収される。
【０００３】
電線・ケーブルの構造は、導体部分と絶縁被覆部分に大別され、導体部分は１００％近く材料として再利用されるが、絶縁被覆部分は、ポリエチレン（以下、ＰＥという）とポリ塩化ビニル（以下、ＰＶＣという）が主であり、ＰＶＣをそのまま利用する場合良好な物理的特性、電気的特性を得ることができない状況である。
【０００４】
【発明が解決しようとする課題】
ここで回収された塩化ビニル組成物を見ると物理的特性は勿論のこと体積抵抗率が低下しており、そのままでは電線・ケーブル用被覆材として不向きなものである。
【０００５】
そこで本発明者等は、回収された電線・ケーブルの絶縁被覆材の内、塩化ビニルの体積抵抗率を向上させるために種々検討を重ねてきた結果、電線・ケーブルの回収塩化ビニル樹脂組成物中に、２，３−ビス［３−［３，５−ジ−tert−ブチル−４−ヒドロキシフェニル］プロピオニル］プロピオノヒドラジドを添加するか、（３−（Ｎ−サリチロイル）アミノ−１，２，４−トリアゾール）と、スルホン酸型スチレン系強酸性陽イオン交換樹脂と、４，４’チオビス（６−tert−ブチル−３−メチルフェノール）のいずれか一つに、バージン塩化ビニル樹脂を特定量と安定剤を特定量添加すると体積抵抗率が改善されることを確認した。
【０００６】
この発明は上記知見をもとに、回収された塩化ビニル樹脂組成物中に上記物質を添加して体積抵抗率を改善した回収塩化ビニル樹脂組成物を提供することを課題とする。
【０００７】
【課題を解決するための手段】
上記課題を解決するためにこの発明は、三塩基性硫酸鉛、複合安定剤の一つ以上を添加してなる構成としたものである。
【０００８】
上記のように構成するこの発明群にあっては、体積抵抗率が電線・ケーブルの絶縁被覆材として満足できるように改善される。
【０００９】
とりわけ、銅害防止剤、酸化防止剤、イオン交換樹脂をベースに安定剤、バージン塩化ビニル樹脂を複合して添加することにより添加量を少なくして体積抵抗率を改善することができる。
【００１０】
【発明の実施の形態】
次にこの発明の請求項毎の実施形態について説明する。なお、試験はＪＩＳ  Ｋ  ６７２３に準拠して行い、加熱老化試験は１００℃×４８時間、浸油試験は７０℃×４時間であり、目標値を、体積抵抗率５×１０13Ωcm／at３０℃以上、常温引張り強さ９．８ＭＰa 以上、常温伸び１００％以上、加熱老化試験後の引張り強さ残率８５％以上、伸び残率８０％以上、浸油試験後の引張り強さ残率８５％以上、伸び残率８０％以上と設定し、目標値を満たしたものに○印、満たしてないものに×印を付した。
【００１１】
表１は請求項１に係り、電線・ケーブルの回収塩化ビニル樹脂組成物中に、少なくとも２，３−ビス［３−［３，５−ジ−tert−ブチル−４−ヒドロキシフェニル］プロピオニル］プロピオノヒドラジドを１乃至１０重量％を添加してなる再生塩化ビニル樹脂組成物の試験データーである。
【００１２】
表２は請求項２に係り、電線・ケーブルの回収塩化ビニル樹脂組成物中に、少なくともバージン塩化ビニル樹脂を１乃至２０重量％と２，３−ビス［３−［３，５−ジ−tert−ブチル−４−ヒドロキシフェニル］プロピオニル］プロピオノヒドラジドを０．５乃至１０重量％を添加してなる再生塩化ビニル樹脂組成物の試験データーである。
【００１３】
表３は請求項３に係り、電線・ケーブルの回収塩化ビニル樹脂組成物中に、少なくとも三塩基性硫酸鉛２乃至２０重量％と２，３−ビス［３−［３，５−ジ−tert−ブチル−４−ヒドロキシフェニル］プロピオニル］プロピオノヒドラジドを０．５乃至１０重量％を添加してなる再生塩化ビニル樹脂組成物の試験データーである。
【００１４】
表４は請求項４に係り、電線・ケーブルの回収塩化ビニル樹脂組成物中に、少なくとも複合安定剤２乃至２０重量％と２，３−ビス［３−［３，５−ジ−tert−ブチル−４−ヒドロキシフェニル］プロピオニル］プロピオノヒドラジドを０．５乃至１０重量％を添加してなる再生塩化ビニル樹脂組成物の試験データーである。
【００１５】
表５は請求項５に係り、電線・ケーブルの回収塩化ビニル樹脂組成物中に、少なくともバージン塩化ビニル樹脂１乃至１５重量％と三塩基性硫酸鉛０．１乃至１０重量％と２，３−ビス［３−［３，５−ジ−tert−ブチル−４−ヒドロキシフェニル］プロピオニル］プロピオノヒドラジドを０．１乃至５重量％を添加してなる再生塩化ビニル樹脂組成物の試験データーである。
【００１６】
表６は請求項６に係り、電線・ケーブルの回収塩化ビニル樹脂組成物中に、少なくともバージン塩化ビニル樹脂１乃至１５重量％と複合安定剤０．１乃至１０重量％と２，３−ビス［３−［３，５−ジ−tert−ブチル−４−ヒドロキシフェニル］プロピオニル］プロピオノヒドラジドを０．１乃至５重量％を添加してなる再生塩化ビニル樹脂組成物の試験データーである。
【００１７】
表７は請求項７に係り、電線・ケーブルの回収塩化ビニル樹脂組成物中に、少なくともバージン塩化ビニル樹脂３乃至２０重量％と（３−（Ｎ−サリチロイル）アミノ−１，２，４−トリアゾール）１乃至１０重量％を添加してなる再生塩化ビニル樹脂組成物の試験データーである。
【００１８】
表８は請求項８に係り、電線・ケーブルの回収塩化ビニル樹脂組成物中に、少なくとも三塩基性硫酸鉛３乃至２０重量％と（３−（Ｎ−サリチロイル）アミノ−１，２，４−トリアゾール）１乃至１０重量％を添加してなる再生塩化ビニル樹脂組成物の試験データーである。
【００１９】
表９は請求項９に係り、電線・ケーブルの回収塩化ビニル樹脂組成物中に、少なくとも複合安定剤３乃至２０重量％と（３−（Ｎ−サリチロイル）アミノ−１，２，４−トリアゾール）１乃至１０重量％を添加してなる再生塩化ビニル樹脂組成物の試験データーである。
【００２０】
表１０は請求項１０に係り、電線・ケーブルの回収塩化ビニル樹脂組成物中に、少なくともバージン塩化ビニル樹脂１乃至１５重量％と三塩基性硫酸鉛０．５乃至１０重量％と（３−（Ｎ−サリチロイル）アミノ−１，２，４−トリアゾール）０．５乃至５重量％を添加してなる再生塩化ビニル樹脂組成物の試験データーである。
【００２１】
表１１は請求項１１に係り、電線・ケーブルの回収塩化ビニル樹脂組成物中に、少なくともバージン塩化ビニル樹脂１乃至１５重量％と複合安定剤０．５乃至１０重量％と（３−（Ｎ−サリチロイル）アミノ−１，２，４−トリアゾール）０．５乃至５重量％を添加してなる再生塩化ビニル樹脂組成物の試験データーである。
【００２２】
表１２は請求項１２に係り、電線・ケーブルの回収塩化ビニル樹脂組成物中に、少なくともバージン塩化ビニル樹脂３乃至２０重量％とスルホン酸型スチレン系強酸性陽イオン交換樹脂１乃至５重量％を添加してなる再生塩化ビニル樹脂組成物の試験データーである。
【００２３】
表１３は請求項１３に係り、電線・ケーブルの回収塩化ビニル樹脂組成物中に、少なくともバージン塩化ビニル樹脂１乃至１５重量％と三塩基性硫酸鉛０．５乃至１０重量％とスルホン酸型スチレン系強酸性陽イオン交換樹脂０．５乃至５重量％を添加してなる再生塩化ビニル樹脂組成物の試験データーである。
【００２４】
表１４は請求項１４に係り、電線・ケーブルの回収塩化ビニル樹脂組成物中に、少なくともバージン塩化ビニル樹脂１乃至１５重量％と複合安定剤０．５乃至１０重量％とスルホン酸型スチレン系強酸性陽イオン交換樹脂０．５乃至５重量％を添加してなる再生塩化ビニル樹脂組成物の試験データーである。
【００２５】
表１５は請求項１５に係り、電線・ケーブルの回収塩化ビニル樹脂組成物中に、少なくともバージン塩化ビニル樹脂２乃至１５重量％と三塩基性硫酸鉛１乃至１０重量％と４，４’チオビス（６−tert−ブチル−３−メチルフェノール）１乃至５重量％を添加してなる再生塩化ビニル樹脂組成物の試験データーである。
【００２６】
表１６は請求項１６に係り、電線・ケーブルの回収塩化ビニル樹脂組成物中に、少なくともバージン塩化ビニル樹脂２乃至１５重量％と複合安定剤１乃至１０重量％と４，４’チオビス（６−tert−ブチル−３−メチルフェノール）１乃至５重量％を添加してなる再生塩化ビニル樹脂組成物の試験データーである。
【００２７】
表１から表１６の試験データーで分かるように特性の欄には添加剤の添加量が請求の範囲内のもの（実施例）は全て○印、請求の範囲から外れる添加剤が０または不足、あるいは越えるもの（比較例）はいずれかの試験項目で×がついている。
【００２８】
２，３−ビス［３−［３，５−ジ−tert−ブチル−４−ヒドロキシフェニル］プロピオニル］プロピオノヒドラジド；銅害防止剤その１は単独で体積抵抗率改善の効果が得られることを示しており、安定剤やバージン塩化ビニル樹脂を合わせて添加すると相乗効果を発することが分かる。
【００２９】
また、（３−（Ｎ−サリチロイル）アミノ−１，２，４−トリアゾール）；銅害防止剤その２は単独では体積抵抗率の十分な改善を得ることができないが、安定剤やバージン塩化ビニル樹脂を合わせて添加すると相乗効果で体積抵抗率が改善される。
【００３０】
また、スルホン酸型スチレン系強酸性陽イオン交換樹脂も単独では体積抵抗率の十分な改善を得ることができないが、安定剤やバージン塩化ビニル樹脂を合わせて添加すると相乗効果で体積抵抗率が改善される。
【００３１】
また、４，４’チオビス（６−tert−ブチル−３−メチルフェノール）；酸化防止剤も単独では体積抵抗率の十分な改善を得ることができないが、安定剤やバージン塩化ビニル樹脂を合わせて添加すると相乗効果で体積抵抗率が改善される。なお、上記添加剤の組み合わせによる効果の発生状況を表１７に示す。
【００３２】
【表１】
0005020445.tif 000002
【００３３】
【表２】
0005020445.tif 000003
【００３４】
【表３】
0005020445.tif 000004
【００３５】
【表４】
0005020445.tif 000005
【００３６】
【表５】
0005020445.tif 000006
【００３７】
【表６】
0005020445.tif 000007
【００３８】
【表７】
0005020445.tif 000008
【００３９】
【表８】
0005020445.tif 000009
【００４０】
【表９】
0005020445.tif 000010
【００４１】
【表１０】
0005020445.tif 000011
【００４２】
【表１１】
0005020445.tif 000012
【００４３】
【表１２】
0005020445.tif 000013
【００４４】
【表１３】
0005020445.tif 000014
【００４５】
【表１４】
0005020445.tif 000015
【００４６】
【表１５】
0005020445.tif 000016
【００４７】
【表１６】
0005020445.tif 000017
【００４８】
【表１７】
0005020445.tif 000018
【００４９】
【発明の効果】
以上説明したごとくこの発明によれば、回収された電線・ケーブルの絶縁被覆である塩化ビニル樹脂組成物の物理的特性を損なうことなく体積抵抗率を改善することができる。